(57)【要約】【課題】脱墨パルプを高配合した非塗工紙で軽量であるにもかかわらず、インキ発色性、インキ着肉性、不透明度、白色度が高く、オフセット印刷適性に優れた印刷用紙及びその製造方法を提供することである。【解決手段】次の（１）から（１０）の条件を満たすオフセット印刷用紙である。（１）白色度６０％以上、（２）不透明度８５％以上、（３）平滑度３０秒以上、平滑度表裏差５秒以下、（４）吸油度５０秒以上、吸油度表裏差１０秒以下、（５）坪量３５〜５０ｇ／ｍ２、（６）全パルプ中機械パルプを２０〜６０質量％含有、（７）灰分５〜１０％、（８）ホワイトカーボンを灰分として０．５〜２．５％含有、（９）紙ｃｍ３あたりに含まれる填料がもつ吸油量が０．０３５〜０．０７０ｃｃ、（１０）澱粉系の表面処理剤を片面０．２〜１．０ｇ／ｍ２塗工。【選択図】なし【特許請求の範囲】
【請求項１】
下記の（１）から（１０）の条件を満たすオフセット印刷用紙。
（１）白色度６０％以上
（２）不透明度８５％以上
（３）平滑度３０秒以上、平滑度表裏差５秒以下
（４）吸油度５０秒以上、吸油度表裏差１０秒以下
（５）坪量３５〜５０ｇ／ｍ２
（６）全パルプ中機械パルプを２０〜６０質量％含有
（７）灰分５〜１０％
（８）ホワイトカーボンを灰分として０．５〜２．５％含有
（９）紙ｃｍ３あたりに含まれる填料がもつ吸油量が０．０３５〜０．０７０ｃｃ
（１０）澱粉系の表面処理剤を片面０．２〜１．０ｇ／ｍ２塗工
【請求項２】
全パルプ中機械パルプを２０〜６０質量％を含有するパルプスラリーを原料として抄紙するオフセット印刷用紙の製造方法であって、ホワイトカーボンを灰分として０．５〜２．５％含有させるとともに、ホワイトカーボンを除く填料を含有させて、灰分５〜１０％、紙ｃｍ３あたりに含まれる填料がもつ吸油量が０．０３５〜０．０７０ｃｃとなるように調整することを特徴とするオフセット印刷用紙の製造方法。
【発明の詳細な説明】
【技術分野】
【０００１】
本発明は、低坪量で、白色度が高く、印刷時のインキ発色性の良いオフセット印刷用紙及びその製造方法に関するものである。
【背景技術】
【０００２】
紙は、新聞、書籍、雑誌、ポスター、カレンダー、パンフレット、包装紙等、ほとんどの場合印刷を施されて使用されており、印刷用紙の種類および特性は、各種印刷方式や用途によって様々である。一例を挙げると、オフセット印刷方式は、版面に親油性の画線部（印刷しようとする部分）と親水性の非画線部とを作り、湿し水と呼ばれる水を薄く塗り、次にインキを塗ると水をはじいた画線部にだけインキが付着するので、これをブランケットに転写し、さらにこのブランケットから紙にインキを転移させる方式である。湿し水を使用するため、水に濡れたときブランケットに付着して紙粉として取られないように、用紙には表面強度が重視される。また、グラビア印刷方式は、版上の凹部にインキを盛り紙に転写する方式であるため、版と紙とが均一に接し網点の抜け（スペックル）が起こらないように、表面に微小な凹凸がなく平滑性が高いことが要求される。
【０００３】
スーパーやホームセンター等のチラシに使用される印刷用紙は、坪量４９．０〜５４．２ｇ／ｍ２の微塗工紙が中心になっている。微塗工紙は顔料と接着剤を含む塗工液を塗工して、インキ着肉性を向上させたもので、一般の塗工紙に比べ少ない塗工量でチラシ用途に必要な印刷適性を付与したものである。このチラシに使用される印刷用紙は通常オフセット輪転印刷機により印刷されている。
昨今、低コスト化の動きが顕著になっており、用紙をグレードダウンする動きがある。具体的には、低坪量化、上質紙から中質紙や下級紙への変更、塗工紙から非塗工紙への変更が進んでいる。チラシ用途においても、微塗工紙から非塗工紙へ変更する動きがある。ここで非塗工紙とは、顔料を塗工していない印刷用紙を指し、日本製紙連合会「紙・板紙統計年報」の「紙・板紙の品種分類表」にある上級印刷紙、中級印刷紙、下級印刷紙等に分類されるものを指す。
ところが、非塗工紙は微塗工紙に比べて、インキ発色性が劣るため、チラシに必要とされる、消費者の目を引く美麗な印刷仕上がりは望めない。特に多色印刷のチラシに非塗工紙を用いると、微塗工紙を用いた場合と比べてインキ発色性が悪く、印刷仕上がりの差が顕著なものとなる。そこで、非塗工紙におけるインキ発色性の向上が課題となっている。
【０００４】
印刷用紙の一種に、スーパーカレンダー紙（通称ＳＣ紙：Super Calendered Paper）と呼ばれるものがあり、欧米では近年、雑誌や宣伝用のチラシ、カタログ等として、オフセット印刷あるいはグラビア印刷等によるカラー印刷に使用されている。このスーパーカレンダー紙は、通常の新聞用紙、印刷用紙等の非塗工紙と微塗工紙との中間に位置する非塗工紙であり、非塗工紙でありながら微塗工紙並みの光沢性や平滑性を付与した用紙である。
【０００５】
スーパーカレンダー紙は、軽量でかつ光沢度を高くするために、線圧のかかった多数のロール間のニップを通過させており、紙が潰れることは避けられず高い不透明度と高いこし（剛度）を得ることは難しい。また、通常、主原料は紙厚の厚くなりやすいグラウンドパルプやサーモメカニカルパルプ等の機械パルプであり、古紙を高配合することは困難となっている。
【０００６】
非塗工紙の白色度、不透明度、印刷適性向上を課題とした技術として、以下のような出願がある。
軽質炭酸カルシウムおよび軽質炭酸カルシウム−シリカ複合物を使用するというもの。（特許文献１）紡錘凝集型軽質炭酸カルシウムまたは、針状凝集型軽質炭酸カルシウムを填料として配合し、６ニップ以上のソフトニップカレンダーで処理するというもの。（特許文献２）２ニップ以上のホットソフトニップカレンダーで処理する前および／または処理している間に金属ロール処理面の表面に水分を付与するというもの。（特許文献３）その他、印刷適性、及び製本適性に優れた低米坪印刷用紙として、摩擦係数、縮率、填料の吸油量、紙１ｇあたりに含まれる内添填料が持つ吸収量等を特定したものがある。（特許文献４）
しかし、いずれもインキ発色性については十分な検討はされていない。
【０００７】
最近は、いわゆるフリーペーパーやフリーマガジンと呼ばれる、広告収入を元に対象読者を性別や年齢層に応じて特定した無料の情報誌や各種広告の発行部数が増えており、このような、塗工紙ほど強い光沢や印刷効果は求めないものの、軽量でかつ従来の非塗工紙に比べて印刷品質に優れる用紙に対する要望は、今後ますます高まっていくと予想される。
【先行技術文献】
【特許文献】
【０００８】
【特許文献１】特開２００８−２４８４５１号公報
【特許文献２】特開２００８−２７４５１７号公報
【特許文献３】特開２００８−２７４５１８号公報
【特許文献４】特許第４０５２０８３号公報
【発明の開示】
【発明が解決しようとする課題】
【０００９】
本発明の課題は、古紙パルプを高配合した非塗工紙で、軽量であるにもかかわらず、インキ発色性に優れ、チラシ用途に適したオフセット印刷適性を有する印刷用紙及びその製造方法を提供することである。
【課題を解決するための手段】
【００１０】
本発明者らは、インキ発色性と紙表層に現れている填料によるインキ吸収能力の関係について検討した結果、印刷用紙の白色度、不透明度、平滑度、吸油度、坪量、機械パルプの含有率、灰分、使用する填料の種類と含有率と吸油量、表面処理剤の塗工量を一定の範囲にすることにより、上記課題を解決できることを見出した。
【００１１】
請求項１に係る発明は、以下の（１）から（１０）の条件を満たすオフセット印刷用紙である。
（１）白色度６０％以上
（２）不透明度８５％以上
（３）平滑度３０秒以上、平滑度表裏差５秒以下
（４）吸油度５０秒以上、吸油度表裏差１０秒以下
（５）坪量３５〜５０ｇ／ｍ２
（６）全パルプ中機械パルプを２０〜６０質量％含有
（７）灰分５〜１０％
（８）ホワイトカーボンを灰分として０．５〜２．５％含有
（９）紙ｃｍ３あたりに含まれる填料がもつ吸油量が０．０３５〜０．０７０ｃｃ
（１０）澱粉系の表面処理剤を片面０．２〜１．０ｇ／ｍ２塗工
請求項２に係る発明は、全パルプ中機械パルプを２０〜６０質量％を含有するパルプスラリーを原料として抄紙するオフセット印刷用紙の製造方法であって、ホワイトカーボンを灰分として０．５〜２．５％含有させるとともに、ホワイトカーボンを除く填料を含有させて、灰分５〜１０％、紙ｃｍ３あたりに含まれる填料がもつ吸油量が０．０３５〜０．０７０ｃｃとなるように調整することを特徴とするオフセット印刷用紙の製造方法  である。
【発明の効果】
【００１２】
本発明のオフセット印刷用紙及びその製造方法によれば、低坪量で、白色度が高く、印刷時のインキ発色性の良いオフセット印刷用紙を提供することができる。
【発明を実施するための形態】
【００１３】
以下、本発明の実施の形態を説明する。
本発明の印刷用紙の製造には、ワイヤーパート、プレスパート、ドライヤーパート、リールパートの各工程からなる抄紙機を用いる。抄紙機の型式は特に限定はなく、長網抄紙機、ツインワイヤー抄紙機等を適宜使用できるが、オントップ型やギャップフォーマ型のツインワイヤー抄紙機が望ましく、特に両面から脱水するギャップフォーマー型抄紙機が望ましい。ギャップフォーマー型抄紙機で抄造することで、填料が紙の表層に分布し、印刷時にインキが表層の填料に保持され紙層内部への浸透が抑えられるので、インキ発色性が良くなる。長網型抄紙機の場合には、パルプ繊維や填料の表裏差が出るために、印刷適性の表裏差が発生しやすい。
【００１４】
本発明にかかる印刷用紙は、原料パルプとして、クラフトパルプ、古紙パルプ、機械パルプ等が使用できる。クラフトパルプとしては、針葉樹晒クラフトパルプ（ＮＢＫＰ）、広葉樹晒クラフトパルプ（ＬＢＫＰ）等が使用できる。また、古紙パルプとしては、新聞古紙脱墨パルプ、上質古紙脱墨パルプ等の古紙脱墨パルプ（ＤＩＰ）が使用できる。機械パルプとしては、ストーングラウンドパルプ（ＳＧＰ）、加圧ストーングランドパルプ（ＰＧＰ）、リファイナーグランドパルプ（ＲＧＰ）、サーモメカニカルパルプ（ＴＭＰ）、ケミサーモメカニカルパルプ（ＣＴＭＰ）等を使用することができる。
【００１５】
本発明にかかる印刷用紙は、全パルプ中機械パルプを２０〜６０質量％含有している。２０〜６０質量％の含有率とすることで、嵩高さを得ることができ、剛度を高くすることが出来るとともに高い不透明度を得ることができる。配合する機械パルプのカナダ標準ろ水度（ＣＳＦ）は８０〜１５０ｍｌに調整されていることが好ましい。ろ水度が８０ｍｌより低いと高い剛度が得られず、１５０ｍｌより高いと結束繊維が多くなり、インキ着肉性が劣ることになる。
また、本発明にかかる印刷用紙は、古紙パルプを含有していることが好ましく、その配合率は多いほうが良いが、印刷適性、剛度を考慮すると２０〜６０質量％とするのが好ましい。
機械パルプの含有率は、機械パルプの配合とＤＩＰの配合を調整することで、範囲内におさめることができる。ＤＩＰは新聞古紙、雑誌古紙、上質古紙等から製造されるため、ＮＢＫＰ、ＬＢＫＰ等の化学パルプや前記記載の機械パルプの各パルプが混在している。しかし、ＤＩＰ中の各パルプの質量比率はほぼ一定であるため、ＤＩＰを配合しても機械パルプの質量比率の予測・調整は可能である。
【００１６】
本発明の印刷用紙には、インキ発色性、インキ着肉性、不透明度、白色度向上を目的に填料を添加している。特に吸油性の高いホワイトカーボンを灰分として０．５〜２．５％含むように添加している。ホワイトカーボンの含有率が０．５％より小さいと、後述する紙ｃｍ３あたりに含まれる填料がもつ吸油量を特定範囲にするには、吸油量の低い填料の含有率を高くする必要が生じ、この場合はパイリングの問題を起こしやすい。また、ホワイトカーボンの含有率が２．５％より大きいと、見掛け比重の小さいホワイトカーボンは繊維間結合を弱くする傾向が強いので、この場合もパイリングの問題を起こしやすい。
ホワイトカーボン以外の填料の種類は特に限定されず、一般に印刷用紙に使用されている填料を使用することができる。具体的には、炭酸カルシウム、二酸化チタン、タルク、クレー、シリカ等の無機填料やプラスチックピグメント等を使用することができる。
本発明の印刷用紙の灰分（ＪＩＳＰ８２５１）としては５〜１０％とするのが好ましい。灰分が５％より低いと不透明度や白色度が不足し、１０％より高いとパイリングの発生が顕著となる。
【００１７】
そして、ホワイトカーボンとその他の填料を含有させることにより、紙ｃｍ３あたりに含まれる填料がもつ吸油量（ＪＩＳＫ５１０１−１３−２:２００４煮あまに油法による）が０．０３５〜０．０７０ｃｃとなるようにしている。このような範囲にすることで、填料と接触したインキが紙表層に存在する填料にすみやかに吸収され、紙表層に留まることから、インキ発色性が良好となる。紙ｃｍ３あたりに含まれる填料がもつ吸油量が０．０３５ｃｃより小さいと、インキが紙表層に存在する填料による吸収では不十分で、紙層内部に浸透するので、インキ発色性が悪くなる。紙ｃｍ３あたりに含まれる填料がもつ吸油量が０．０７０ｃｃより大きくしても、インキ発色性は大きく向上せず、次のような弊害がある。
すなわち、紙ｃｍ３あたりに含まれる填料がもつ吸油量を大きくするには、吸油量の小さい填料の含有率を高くするか、吸油量の大きい填料を使用する必要が生じる。前者の場合は填料の存在により繊維間結合が少なくなり、パイリングの問題を起こしやすくなる。後者の場合は吸油量の大きい填料は見掛け比重が小さく、繊維間結合を弱くする傾向が強いので、比較的低い含有率でもパイリングの問題を起こしやすくなる。
【００１８】
本発明で、紙ｃｍ３あたりに含まれる填料がもつ吸油量を特定した理由は、この値が紙表層に現れている填料によるインキ吸収能力の指標となっており、紙の単位体積あたりとすることで、坪量に依存することなく、インキ吸収能力を表わすことができるためである。単位面積あたりとしてもよいが、この場合は、坪量による換算が必要となる。
塗工紙の場合のインキ発色性の良否は、塗工層のインキ吸収能力等によるが、非塗工紙の場合は、紙表層に現れている填料によるインキ吸収能力に依存していると考えられる。
【００１９】
本発明では、原料パルプに硫酸バンド、サイズ剤、嵩向上剤、紙力増強剤等を添加できる。サイズ剤としては、ロジン系サイズ剤、アルキルケテンダイマー、アルケニル無水琥珀酸等のサイズ剤が使用できる。紙力増強剤としては、カチオン澱粉、ポリアクリルアミド系樹脂等が使用できる。その他、必要に応じ、湿潤紙力増強剤、スライムコントロール剤、ピッチコントロール剤、消泡剤、染料等の添加剤も使用することができる。
【００２０】
本発明では、顔料を含まない表面処理剤を塗布する。
表面処理剤には、表面強度向上を目的に、澱粉系の表面処理剤を片面０．２〜１．０ｇ／ｍ２塗工するのが好ましい。澱粉系の表面処理剤の塗工量が片面０．２ｇ／ｍ２より少ないと表面強度が不足し、パイリングを起こす。１．０ｇ／ｍ２より多くしても、表面強度向上の効果は大きく変わらず、不経済となる。表面処理剤の塗工量は表裏同じにするのが好ましい。
また、吸油度（旧ＪＩＳＰ３００１）は５０秒以上で、吸油度の表裏差は１０秒以下にするのが好ましい。吸油度が５０秒未満であるとインキ吸収速度が速いのでインキが紙層内部に浸透し、裏抜けが目立つようになる。
吸油度の表裏差が１０秒を超えると、表裏のインキ発色性が異なるので、見た目に違和感を与えることがある。
吸油度は、使用する填料の吸油量や添加率、表面処理剤の塗工量、カレンダー処理条件等により調整することができる。
【００２１】
表面処理剤を塗工する塗工装置としては、２ロールサイズプレスコーターやゲートロールコーター等のロールコーターを用いることができる。塗工する表面処理剤としては、カチオン化澱粉、酸化澱粉、ポリアクリルアミド、ポリビニルアルコール、カルボキシメチルセルロース、スチレンマレイン酸系共重合体、スチレンアクリル酸系共重合体等が使用できる。
【００２２】
本発明の印刷用紙の製造に際しては、ドライヤーで乾燥後に、カレンダー装置により平滑化する。かかるカレンダー装置としては、チルドカレンダー、ソフトカレンダー、グロスカレンダー等の一般に使用されているカレンダー装置が使用できる。要求される平滑度に応じて、ニップ数やニップ圧、ロール温度、ロール材質、ロール硬度等を設定するが、インキ着肉性を得るには、平滑度（ＪＩＳＰ８１１９）は３０秒以上、平滑度の表裏差は５秒以下であることが望ましい。
【００２３】
本発明の印刷用紙は、坪量（ＪＩＳＰ８１２４）が３５〜５０ｇ／ｍ２とされている。坪量が３５ｇ／ｍ２より小さいと剛度が不足する。坪量は大きいほど剛度には有利であるが、省資源という点から５０ｇ／ｍ２以下が好ましい。このようにして得られる印刷用紙は、白色度（ＪＩＳＰ８１４８）６０％以上、不透明度（ＪＩＳＰ８１４９）８５％以上とされる。
【実施例】
【００２４】
以下、実施例及び比較例により、本発明の効果を具体的に表す。なお、％は特に断りのない限り質量％を表し、添加量は絶乾パルプに対する固形分または有効成分で表す。
【００２５】
（実施例１）
ＬＢＫＰ２５質量部（３５０ｍｌＣＳＦ）、サーモメカニカルパルプ３５質量部（１１０ｍｌＣＳＦ）、新聞古紙脱墨パルプ４０質量部（２３０ｍｌＣＳＦ、機械パルプの含有率４５質量％）からなるパルプ分散液に、填料としてホワイトカーボン（吸油量２００ｃｃ／１００ｇ）を２．２質量％、軽質炭酸カルシウム（吸油量８５ｃｃ／１００ｇ）を５．０質量％含むように添加し、歩留り向上剤（ハイモ社製、商品名：ＮＤ２６０）を対パルプ２００ｐｐｍ添加して抄紙した。ドライヤーパートで表面処理剤として酸化澱粉（王子コーンスターチ株式会社製、商品名：王子エースＡ）を塗布量が片面当たり０．５０ｇ／ｍ２となるように表裏同一塗工量でゲートロールコーターを用いて塗工、乾燥し、坪量４９．０ｇ／ｍ２、水分６．０％のオフセット印刷用紙を得た。得られた印刷用紙の評価結果を表１、表２に示す。
なお、紙ｃｍ３あたりに含まれる填料がもつ吸油量（ｃｃ）は、次式により求められる。
紙の密度［ｇ／ｃｍ３］×（（１００−水分［％］）／１００）×（灰分［％］／１００）×填料の吸油量［ｃｃ／１００ｇ］／１００
【００２６】
（実施例２）
填料としてホワイトカーボンを１．５質量％、軽質炭酸カルシウムを５．０質量％含むように添加し、抄紙した以外は実施例１と同様にオフセット印刷用紙を得た。得られた印刷用紙の評価結果を表１、表２に示す。
【００２７】
（実施例３）
填料としてホワイトカーボンを１．０質量％、軽質炭酸カルシウムを７．０質量％含むように添加し、抄紙した以外は実施例１と同様にオフセット印刷用紙を得た。得られた印刷用紙の評価結果を表１、表２に示す。
【００２８】
（実施例４）
填料としてホワイトカーボンを１．０質量％、軽質炭酸カルシウムを５．０質量％含むように添加し、抄紙したことと、ドライヤーパートで表面処理剤として酸化澱粉を塗布量が片面当たり０．２５ｇ／ｍ２となるようにした以外は実施例１と同様にオフセット印刷用紙を得た。得られた印刷用紙の評価結果を表１、表２に示す。
【００２９】
（実施例５）
填料としてホワイトカーボンを１．０質量％、軽質炭酸カルシウムを７．０質量％含むように添加し、抄紙したことと、ドライヤーパートで表面処理剤として酸化澱粉を塗布量が片面当たり０．７５ｇ／ｍ２となるようにした以外は実施例１と同様にオフセット印刷用紙を得た。得られた印刷用紙の評価結果を表１、表２に示す。
【００３０】
（実施例６）
坪量を４３．０ｇ／ｍ２とした以外は実施例１と同様にオフセット印刷用紙を得た。得られた印刷用紙の評価結果を表１、表２に示す。
【００３１】
（実施例７）
坪量を４３．０ｇ／ｍ２とした以外は実施例２と同様にオフセット印刷用紙を得た。得られた印刷用紙の評価結果を表１、表２に示す。
【００３２】
（実施例８）
坪量を４３．０ｇ／ｍ２とした以外は実施例３と同様にオフセット印刷用紙を得た。得られた印刷用紙の評価結果を表１、表２に示す。
【００３３】
（実施例９）
坪量を４３．０ｇ／ｍ２とした以外は実施例４と同様にオフセット印刷用紙を得た。得られた印刷用紙の評価結果を表１、表２に示す。
【００３４】
（実施例１０）
坪量を３７．０ｇ／ｍ２、填料としてホワイトカーボンを２．５質量％、軽質炭酸カルシウムを５．０質量％含むように添加し、抄紙したことと、ドライヤーパートで表面処理剤として酸化澱粉を塗布量が片面当たり１．０ｇ／ｍ２となるようにした以外は実施例１と同様にオフセット印刷用紙を得た。得られた印刷用紙の評価結果を表１、表２に示す。
【００３５】
（比較例１）
填料としてホワイトカーボンを０．５質量％、軽質炭酸カルシウムを５．０質量％含むように添加し、抄紙した以外は実施例１と同様にオフセット印刷用紙を得た。得られた印刷用紙の評価結果を表１、表２に示す。
【００３６】
（比較例２）
填料としてホワイトカーボンを１．０質量％、軽質炭酸カルシウムを１２．０質量％含むように添加し、抄紙した以外は実施例１と同様にオフセット印刷用紙を得た。得られた印刷用紙の評価結果を表１、表２に示す。
【００３７】
（比較例３）
填料としてホワイトカーボンを２．７質量％、軽質炭酸カルシウムを５．０質量％含むように添加し、抄紙した以外は実施例１と同様にオフセット印刷用紙を得た。得られた印刷用紙の評価結果を表１、表２に示す。
【００３８】
（比較例４）
坪量を４３．０ｇ／ｍ２とした以外は比較例１と同様にオフセット印刷用紙を得た。得られた印刷用紙の評価結果を表１、表２に示す。
【００３９】
（比較例５）
坪量を４３．０ｇ／ｍ２とした以外は比較例２と同様にオフセット印刷用紙を得た。得られた印刷用紙の評価結果を表１、表２に示す。
【００４０】
（比較例６）
坪量を４３．０ｇ／ｍ２とした以外は比較例３と同様にオフセット印刷用紙を得た。得られた印刷用紙の評価結果を表１、表２に示す。
【００４１】
なお、試験方法と評価方法は次のとおりである。
（坪量）ＪＩＳＰ８１２４：１９９８紙及び板紙−坪量測定方法
（厚さ）ＪＩＳＰ８１１８：１９９８紙及び板紙−厚さ及び密度の試験方法
（吸油量）紙ｃｍ３あたりに含まれる填料がもつ吸油量（ｃｃ／ｃｍ３）は、それぞれの填料について次式により求め、合計した。填料の吸油量は、ＪＩＳＫ５１０１−１３−２:２００４煮あまに油法による。
紙の密度［ｇ／ｃｍ３］×（（１００−水分［％］）／１００）×（灰分［％］／１００）×填料の吸油量［ｃｃ／１００ｇ］／１００
（灰分）ＪＩＳＰ８２５１：２００３紙、板紙及びパルプ−灰分試験方法−５２５℃燃焼法
（白色度）ＪＩＳＰ８１４８：２００１紙、板紙及びパルプ−ＩＳＯ白色度（拡散青色光反射率）の測定方法
（不透明度）ＪＩＳＰ８１４９：２０００紙及び板紙−不透明度試験方法（紙の裏当て）−拡散照射法
（平滑度）ＪＩＳＰ８１１９：１９９８紙及び板紙−ベック平滑度試験機による平滑度試験方法
（吸油度）旧ＪＩＳＰ３００１：１９９５新聞巻取紙に準じて測定した。
（インキ発色性、パイリング評価）オフセット輪転印刷機を用い、印刷速度７００ｒｐｍ、紙面温度１２０℃で４色印刷（オフ輪用プロセスインキ  墨・紅・藍・黄）を行い、５千部印刷した。
インキ発色性は、◎優れる、○良い、×悪い  の３段階で評価した。
パイリングは、ブランケットと印刷面を観察し、次の４段階で評価した。
◎：ブランケットにパイリングの発生がなく良好であった。
○：ブランケットにややパイリングの発生があるが、印刷面に問題のないレベルであった。
△：ブランケットにパイリングが発生し、印刷面にカスレがみられた。
×：ブランケットにパイリングが発生し、印刷面のカスレがひどかった。
【００４２】
【表１】
2010285723.tif 000002
【００４３】
【表２】
2010285723.tif 000003
【００４４】
表１、表２に示したように、本発明の実施例１〜１０では、いずれもインキ発色性評価、パイリング評価ともに良好であることがわかる。
比較例１は、紙ｃｍ３あたりの吸油量が０．０３１ｃｃ／ｃｍ３と低く、インキ発色性評価が悪くなっている。
比較例２は、紙ｃｍ３あたりの吸油量が０．０７４ｃｃ／ｃｍ３と高く、しかも灰分が１４．８％と高いので、インキ発色性評価は良いがパイリング評価が悪くなっている。
比較例３は、ホワイトカーボンの含有率が２．７％と多く、パイリング評価が悪くなっている。
比較例４は、紙ｃｍ３あたりの吸油量が０．０３３ｃｃ／ｃｍ３と低く、インキ発色性評価が悪くなっている。
比較例５は、紙ｃｍ３あたりの吸油量が０．０７６ｃｃ／ｃｍ３と高く、しかも灰分が１４．８％と高いので、インキ発色性評価は良いがパイリング評価が悪くなっている。
比較例６は、ホワイトカーボンの含有率が２．７％と多く、パイリング評価が悪くなっている。
【産業上の利用可能性】
【００４５】
本発明のオフセット印刷用紙は、チラシ用途に好適に使用されるほか、フリーペーパーやフリーマガジンの用紙として使用できる。印刷方式としては、ヒートセット型オフセット輪転印刷、コールドセット型オフセット輪転印刷にも使用できる。